(57)【特許請求の範囲】
【請求項１】
陽極および陰極からなる一対の電極と、該一対の電極間に挟持された有機化合物層と、を有する有機発光素子において、前記有機化合物層が、下式で示される化合物を有することを特徴とする有機発光素子。
【化１】
0003919583.tif 000011
【請求項２】
前記有機化合物は発光層であることを特徴とする請求項１に記載の有機発光素子。
【請求項３】
前記一対の電極間にホール輸送層と電子輸送層とを更に有し、前記有機化合物層は発光層であることを特徴とする請求項１に記載の有機発光素子。
【請求項４】
前記一対の電極間にホール輸送層を更に有し、前記有機化合物層は電子輸送層であることを特徴とする請求項１に記載の有機発光素子。
【請求項５】
陽極および陰極からなる一対の電極と、該一対の電極間に挟持された電子輸送層である有機化合物層と、ホール輸送層と、を有する有機発光素子において、前記有機化合物層が、下式で示される化合物を有することを特徴とする有機発光素子。
【化２】
0003919583.tif 000012
【発明の詳細な説明】
【０００１】
【発明の属する技術分野】
本発明は、有機発光素子に関し、詳しくは有機化合物を含む薄膜に電界を印加することにより光を放出する素子に関する。
【０００２】
【従来の技術】
有機発光素子は、陽極と陰極間に蛍光性有機化合物を含む薄膜を挟持させて、各電極から電子およびホール（正孔）を注入することにより、蛍光性化合物の励起子を生成させ、この励起子が基底状態にもどる際に放射される光を利用する素子である。
【０００３】
１９８７年コダック社の研究（Ａｐｐｌ．Ｐｈｙｓ．Ｌｅｔｔ．５１，９１３（１９８７））では、陽極にＩＴＯ、陰極にマグネシウム銀の合金をそれぞれ用い、電子輸送材料および発光材料としてアルミニウムキノリノール錯体を用い、ホール輸送材料にトリフェニルアミン誘導体を用いた機能分離型２層構成の素子で、１０Ｖ程度の印加電圧において１０００ｃｄ／ｍ2程度の発光が報告されている。関連の特許としては，米国特許４，５３９，５０７号，米国特許４，７２０，４３２，米国特許４，８８５，２１１号等が挙げられる。
【０００４】
また、蛍光性有機化合物の種類を変えることにより、紫外から赤外までの発光が可能であり、最近では様々な化合物の研究が活発に行われている。例えば、米国特許５，１５１，６２９号，米国特許５，４０９，７８３号，米国特許５，３８２，４７７号，特開平２−２４７２７８号公報，特開平３−２５５１９０号公報，特開平５−２０２３５６号公報，特開平９−２０２８７８号公報，特開平９−２２７５７６号公報等に記載されている。
【０００５】
さらに、上記のような低分子材料を用いた有機発光素子の他にも、共役系高分子を用いた有機発光素子が、ケンブリッジ大学のグループ（Ｎａｔｕｒｅ，３４７，５３９（１９９０））により報告されている。この報告ではポリフェニレンビニレン（ＰＰＶ）を塗工系で成膜することにより、単層で発光を確認している。共役系高分子を用いた有機発光素子の関連特許としては、米国特許５，２４７，１９０号、米国特許５，５１４，８７８号、米国特許５，６７２，６７８号、特開平４−１４５１９２号公報、特開平５−２４７４６０号公報等が挙げられる。
【０００６】
このように有機発光素子における最近の進歩は著しく、その特徴は低印加電圧で高輝度、発光波長の多様性、高速応答性、薄型、軽量の発光デバイス化が可能であることから、広汎な用途への可能性を示唆している。
【０００７】
しかしながら、現状では更なる高輝度の光出力あるいは高変換効率が必要である。また、長時間の使用による経時変化や酸素を含む雰囲気気体や湿気などによる劣化等の耐久性の面で未だ多くの問題がある。さらにはフルカラーディスプレイ等への応用を考えた場合、色純度の良い青、緑、赤の発光が必要となるが、この問題に関してもまだ十分に解決されていない。
【０００８】
【発明が解決しようとする課題】
本発明は、このような従来技術の問題点を解決するためになされたものであり、極めて高効率で高輝度、高寿命の光出力を有する有機発光素子を提供することを目的とする。
【０００９】
また、発光波長に多様性があり、種々の発光色相を呈するとともに極めて耐久性のある有機発光素子を提供することを目的とする。
【００１０】
さらには、製造が容易でかつ比較的安価に作成可能な有機発光素子を提供することを目的とする。
【００１１】
【課題を解決するための手段】
本発明者等は、上述の課題を解決するために鋭意検討した結果、陽極及び陰極からなる一対の電極と、該一対の電極間に挟持された一または複数の有機化合物を含む層を少なくとも有する有機発光素子において、前記有機化合物を含む層のうち少なくとも一層が特定の化合物を含有することにより、より高効率で高輝度の光出力を有する有機発光素子を作成することが可能となることを見出し、本発明を完成するに至った。
【００１２】
即ち、本発明の有機発光素子は、陽極および陰極からなる一対の電極と、該一対の電極間に挟持された一または複数の有機化合物を含む層を少なくとも有する有機発光素子において、前記有機化合物を含む層のうち少なくとも一層が、下記一般式［１］で示される化合物を含有することを特徴とする。
【００１３】
【化２】
0003919583.tif 000002
【００１４】
（式中、Ｍは金属原子、好ましくはイリジウムまたはプラチナ原子である。Ｐ、Ｑは置換もしくは無置換の芳香族炭化水素基、または置換もしくは無置換の芳香族複素環基であり、Ｐ、Ｑでキレート配位子を構成し、Ｐ、Ｑは互いに縮合環を形成してもよい。Ｌ1、Ｌ2は配位子または二重結合でＭに結合する酸素原子であり、Ｌ1、Ｌ2が互いに縮合環を形成した２配位型キレート配位子でもよい。Ｘは陰イオンまたは陽イオンのカウンターイオンを表す。ａは１から３の整数、ｂ，ｃは０から４の整数、ｄは０から３の整数を示す。但し、Ｐ、Ｑ、Ｌ1、Ｌ2、Ｘはそれらが複数ある場合、同じであっても異なっていても良い。）
【００１５】
具体的には、本発明の第一は、陽極および陰極からなる一対の電極と、該一対の電極間に挟持された有機化合物層と、を有する有機発光素子において、前記有機化合物層が、後述する例示化合物Ｎｏ．１を有することを特徴とする有機発光素子である。
本発明の第一は、「前記有機化合物は発光層であること」、「前記一対の電極間にホール輸送層と電子輸送層とを更に有し、前記有機化合物層は発光層であること」、「前記一対の電極間にホール輸送層を更に有し、前記有機化合物層は電子輸送層であること」を好ましい態様として含むものである。
また、本発明の第二は、陽極および陰極からなる一対の電極と、該一対の電極間に挟持された電子輸送層である有機化合物層と、ホール輸送層と、を有する有機発光素子において、前記有機化合物層が、後述する例示化合物Ｎｏ．１５を有することを特徴とする有機発光素子である。
【００１６】
【発明の実施の形態】
以下、本発明を詳細に説明する。
【００１７】
まず、本発明で用いる上記一般式［１］で示される化合物について説明する。尚、以下、一般式［１］で示される化合物について説明するが、例示化合物Ｎｏ．１，１５が本発明で用いる化合物である。
【００１８】
一般式［１］における金属Ｍとしては、例えば、Ｐｄ（ＩＩ）、Ｐｔ（ＩＩ）、Ｒｕ（ＩＩ）ＣＯ、Ｚｎ（ＩＩ）、Ｍｇ（ＩＩ）、Ｓｎ（ＩＶ）、Ｐｂ（ＩＩ）、Ａｌ、Ｃｄ、Ｓｉ（ＩＶ）、Ｇｅ（ＩＶ）、Ｂａ、Ｓｒ、Ｂｅ、Ｓｃ（ＩＩＩ）、Ｔｉ（ＩＶ）、Ｚｒ（ＩＶ）、Ｈｆ（ＩＶ）、Ｎｂ（Ｖ）、Ｔａ（Ｖ）、Ｃｏ（ＩＩＩ）、Ｒｈ（ＩＩＩ）、Ｉｒ（ＩＩＩ）、Ｉｒ（ＩＶ）、Ｎｉ（ＩＩ）、ＶＯ、Ｓｎ（ＩＩ）、Ｒｕ（ＩＩ）、Ｒｕ（ＩＩＩ）、Ｃｕ（ＩＩ）、Ａｇ、Ｃｏ（ＩＩ）、Ｃａ、Ｈｇ、Ｍｎ（ＩＩ）、Ｆｅ（ＩＩ）、Ｆｅ（ＩＩＩ）などが挙げられるが、これらに限定されることなく、一般的な金属原子を使用することができる。
【００１９】
また、キレート配位子を構成するＰ、Ｑの具体的な例を以下に示す。
【００２０】
置換あるいは未置換の芳香族炭化水素基としては、フェニル基、４−メチルフェニル基、４−エチルフェニル基、３−クロロフェニル基、３，５−ジメチルフェニル基、トリフェニルアミノ基、ビフェニル基、ターフェニル基、ナフチル基、アンスリル基、フェナンスリル基、ピレニル基、トリル基、トシル基、ハロゲン置換ナフチル基等が挙げられる。
【００２１】
置換あるいは未置換の芳香族複素環基としては、チエニル基、フリル基、ピロリル基、イミダゾリル基、ピラゾリル基、イソチアゾリル基、イソオキサゾリル基等の五員環複素環、ピラニル基、ピリジル基、ピラジニル基、ピリミジニル基、ピリダジニル基等の六員環複素環、ビピリジル基、メチルピリジル基、ターチエニル基、プロピルチエニル基、イソベンゾフラニル基、インドリジニル基、イソインドリル基、インドリル基、インダゾリル基、プリニル基、インドリニル基、イソインドリニル基、クロメニル基、キノリジニル基、イソキノリル基、キノリル基、フタラジニル基、ナフチリジニル基、キナゾリニル基、カルバゾリル基、Ｎ−エチルカルバゾリル基、チアントレニル基、フェナントリジニル基、ペリミジニル基等が挙げられる。
【００２２】
Ｐ、Ｑが形成する縮合環としては、ベンゾ、ナフト、アントラ、アセナフト等が挙げられ、またフロ、イミダゾ、ピリド、キノ、チエノ等ヘテロ環を含むこともできる。
【００２３】
また、Ｐ、Ｑが有しても良い置換基としては、メチル基、エチル基、ｎ−プロピル基、ｉｓｏ−プロピル基、ｔｅｒ−ブチル基、オクチル基、ベンジル基、フェネチル基等のアルキル基又はアラルキル基；ビニル基、アリル基（２−プロペニル基）、１−プロペニル基、ｉｓｏ−プロペニル基、２−ブテニル基等のアルケニル基；メトキシ基、エトキシ基、プロポキシ基、２−エチル−オクチルオキシ基、フェノキシ基、４−ブチルフェノキシ基、ベンジルオキシ基等のアルコキシ基；アセチル基、プロピオニル基、イソブチリル基、メタクリロイル基、ベンゾイル基、ナフトイル基、アンスロイル基、トルオイル基等のカルボニル基；メチルアミノ基、エチルアミノ基、ジメチルアミノ基、ジエチルアミノ基、メチルエチルアミノ基、ベンジルアミノ基、メチルベンジルアミノ基、アニリノ基、ジフェニルアミノ基、フェニルトリルアミノ基、ジトリルアミノ基等のアミノ基；ハロゲン；アゾ基；上記のようなアリール基、複素環基又は縮合環等が挙げられるが、もちろんこれらに限定されるものではない。
【００２４】
また、配位子Ｌ1及びＬ2の具体的な例としては、メトキシ基、エトキシ基、プロポキシ基、２−エチル−オクチルオキシ基、フェノキシ基、４−ブチルフェノキシ基、ベンジルオキシ基等のアルコキシ基が挙げられる。
【００２５】
また、フェニル基、４−メチルフェニル基、４−エチルフェニル基、３−クロロフェニル基、３，５−ジメチルフェニル基、トリフェニルアミノ基、ビフェニル基、ターフェニル基、ナフチル基、アンスリル基、フェナンスリル基、ピレニル基、トリル基、トシル基、ハロゲン置換ナフチル基等のアリール基が挙げられる。
【００２６】
また、チエニル基、フリル基、ピロリル基、イミダゾリル基、ピラゾリル基、イソチアゾリル基、イソオキサゾリル基等の五員環複素環、ピラニル基、ピリジル基、ピラジニル基、ピリミジニル基、ピリダジニル基等の六員環複素環、ビピリジル基、メチルピリジル基、ターチエニル基、プロピルチエニル基、イソベンゾフラニル基、インドリジニル基、イソインドリル基、インドリル基、インダゾリル基、プリニル基、インドリニル基、イソインドリニル基、クロメニル基、キノリジニル基、イソキノリル基、キノリル基、フタラジニル基、ナフチリジニル基、キナゾリニル基、カルバゾリル基、Ｎ−エチルカルバゾリル基、チアントレニル基、フェナントリジニル基、ペリミジニル基等の複素環基が挙げられる。
【００２７】
また、トリフェニルホスフィノ基、トリメチルホスフィノ基、トリエチルホスフィノ基等のホスフィノ基が挙げられる。
【００２８】
また、メチルアミノ基、エチルアミノ基、ジメチルアミノ基、ジエチルアミノ基、メチルエチルアミノ基、ベンジルアミノ基、メチルベンジルアミノ基、アニリノ基、ジフェニルアミノ基、フェニルトリルアミノ基、ジトリルアミノ基等のアミノ基が挙げられる。
【００２９】
また、以上の置換基を任意に組み合わせたアゾ基が使用できる。
【００３０】
Ｌ1、Ｌ2が形成する縮合環としては、ベンゾ、ナフト、アントラ、アセナフト等が使用でき、またフロ、イミダゾ、ピリド、キノ、チエノ等ヘテロ環を含むこともできる。
【００３１】
また、Ｌ1、Ｌ2は置換基を有しても良く、置換基としては、上記のようなアルコキシ基、複素環基、ホスフィノ基、アミノ基、ハロゲン、アゾ基、縮合環等が挙げられるが、もちろんこれらに限定されるものではない。
【００３２】
カウンターイオンＸとしては、陰イオン性であれば、たとえばＦ-、Ｃｌ-、Ｂｒ-、Ｉ-、Ｏ2-、（Ｏ2）2-、（Ｏ2）-、（ＯＨ）-、（ＳＨ）-、（ＳＯ4）2-、ＮＨ2-、Ｎ3-、（ＣＮ）-、（ＮＣＯ）-、（ＮＣＳ）-、（ＮＯ2）-、（ＯＡｃ）-、（ＣｌＯ4）-、（ＳｂＯ4）-、（Ｉｍ）-、（ＢＦ4）-等が挙げられ、陽イオン性であれば、たとえばＫ+、Ｎａ+、ＮＨ4+、Ｌｉ+等が挙げられるが、これらに限定されることなく、一般的なカウンターイオンを使用することができる。
【００３３】
次に一般式［１］で示される化合物について代表例を挙げる。ただし、これらの化合物に限定されるものではない。
【００３４】
【化３】
0003919583.tif 000003
【００３５】
次に、本発明の有機発光素子について図面に沿って説明する。
【００３６】
図１は本発明の有機発光素子の一例を示す断面図である。図１は基板１上に陽極２、発光層３及び陰極４を順次設けた構成のものである。ここで使用する発光素子はそれ自体でホール輸送能、エレクトロン輸送能及び発光性の性能を単一で有している場合や、それぞれの特性を有する化合物を混ぜて使う場合に有用である。
【００３７】
図２は本発明の有機発光素子における他の例を示す断面図である。図２は基板１上に陽極２、ホール輸送層５、電子輸送層６及び陰極４を順次設けた構成のものである。この場合、発光物質はホール輸送性かあるいは電子輸送性のいずれかあるいは両方の機能を有している材料をそれぞれの層に用い、発光性の無い単なるホール輸送物質あるいは電子輸送物質と組み合わせて用いる場合に有用である。また、この場合、発光層はホール輸送層５あるいは電子輸送層６のいずれかから成る。
【００３８】
図３は本発明の有機発光素子における他の例を示す断面図である。図３は基板１上に陽極２、ホール輸送層５、発光層３，電子輸送層６及び陰極４を順次設けた構成のものである。これはキャリヤ輸送と発光の機能を分離したものであり、ホール輸送性、電子輸送性、発光性の各特性を有した化合物と適時組み合わせて用いられ極めて材料選択の自由度が増すとともに、発光波長を異にする種々の化合物が使用できるため、発光色相の多様化が可能になる。さらに、中央の発光層３に各キャリヤあるいは励起子を有効に閉じこめて発光効率の向上を図ることも可能になる。
【００３９】
ただし、図１〜３はあくまでごく基本的な素子構成であり、本発明の化合物を用いた有機発光素子の構成はこれらに限定されるものではない。例えば、電極と有機層界面に絶縁性層を設ける、接着層あるいは干渉層を設ける、ホール輸送層がイオン化ポテンシャルの異なる２層から構成されるなど多様な層構成をとることができる。
【００４０】
本発明に用いられる一般式［１］で示される化合物は、従来の化合物に比べいずれも極めて電子注入性、電子輸送性、発光性の優れた化合物であり、図１〜図３のいずれの形態をも使用することができる。
【００４１】
特に、本発明の一般式［１］で示される化合物を用いた有機層は、電子輸送層として有用であり、発光層としても有用である。
【００４２】
本発明の有機発光素子においては、一般式［１］で示される化合物を真空蒸着法や溶液塗布法により陽極２及び陰極４の間に形成する。その有機層の厚みは１０μｍより薄く、好ましくは０．５μｍ以下、より好ましくは０．０１〜０．５μｍの厚みに薄膜化することが好ましい。
【００４３】
本発明においては、電子輸送層、発光層構成成分として前記一般式［１］で示される化合物を用いるものであるが、必要に応じてこれまで知られているホール輸送性化合物、発光性化合物、発光層マトリックス化合物、電子輸送性化合物、電荷輸送性ポリマー材料、発光性ポリマー材料（例えば以下に示される化合物等）を一緒に使用することもできる。但し、もちろんこれらに限定されるものではない。
【００４４】
【化４】
0003919583.tif 000004
【００４５】
【化５】
0003919583.tif 000005
【００４６】
【化６】
0003919583.tif 000006
【００４７】
【化７】
0003919583.tif 000007
【００４８】
【化８】
0003919583.tif 000008
【００４９】
【化９】
0003919583.tif 000009
【００５０】
本発明の有機発光素子において、一般式［１］で示される化合物を含有する層およびその他の有機化合物を含む層は、一般には真空蒸着法あるいは、適当な溶媒に溶解させて塗布法により薄膜を形成する。特に塗布法で成膜する場合は、適当な結着樹脂と組み合わせて膜を形成することもできる。
【００５１】
上記結着樹脂としては広範囲な結着性樹脂より選択でき、たとえばポリビニルカルバゾール樹脂、ポリカーボネート樹脂、ポリエステル樹脂、ポリアリレート樹脂、ポリスチレン樹脂、アクリル樹脂、メタクリル樹脂、ブチラール樹脂、ポリビニルアセタール樹脂、ジアリルフタレート樹脂、フェノール樹脂、エポキシ樹脂、シリコーン樹脂、ポリスルホン樹脂、尿素樹脂等が挙げられるが、これらに限定されるものではない。また、これらは単独または共重合体ポリマーとして１種または２種以上混合してもよい。
【００５２】
陽極材料としては仕事関数がなるべく大きなものがよく、例えば、金、白金、ニッケル、パラジウム、コバルト、セレン、バナジウム等の金属単体あるいはこれらの合金、酸化錫、酸化亜鉛、酸化錫インジウム（ＩＴＯ），酸化亜鉛インジウム等の金属酸化物が使用できる。また、ポリアニリン、ポリピロール、ポリチオフェン、ポリフェニレンスルフィド等の導電性ポリマーも使用できる。これらの電極物質は単独で用いてもよく、複数併用することもできる。
【００５３】
一方、陰極材料としては仕事関数の小さなものがよく、リチウム、ナトリウム、カリウム、カルシウム、マグネシウム、アルミニウム、インジウム、銀、鉛、錫、クロム等の金属単体あるいは複数の合金として用いることができる。酸化錫インジウム（ＩＴＯ）等の金属酸化物の利用も可能である。また、陰極は一層構成でもよく、多層構成をとることもできる。
【００５４】
本発明で用いる基板としては、特に限定するものではないが、金属製基板、セラミックス製基板等の不透明性基板、ガラス、石英、プラスチックシート等の透明性基板が用いられる。また、基板にカラーフィルター膜、蛍光色変換フィルター膜、誘電体反射膜などを用いて発色光をコントロールする事も可能である。
【００５５】
なお、作成した素子に対して、酸素や水分等との接触を防止する目的で保護層あるいは封止層を設けることもできる。保護層としては、ダイヤモンド薄膜、金属酸化物、金属窒化物等の無機材料膜、フッソ樹脂、ポリパラキシレン、ポリエチレン、シリコーン樹脂、ポリスチレン樹脂等の高分子膜さらには、光硬化性樹脂等が挙げられる。また、ガラス、気体不透過性フィルム、金属などをカバーし、適当な封止樹脂により素子自体をパッケージングすることもできる。
【００５６】
【実施例】
以下、実施例により本発明をさらに具体的に説明していくが、本発明はこれらに限定されるものではない。
【００５７】
［実施例１］
図１に示す構造の素子を作成した。
【００５８】
基板１としてのガラス基板上に陽極２としての酸化錫インジウム（ＩＴＯ）をスパッタ法にて１２０ｎｍの膜厚で成膜したものを透明導電性支持基板として用いた。これをアセトン、イソプロピルアルコール（ＩＰＡ）で順次超音波洗浄し、ＩＰＡで煮沸洗浄、乾燥をした。さらに、ＵＶ／オゾン洗浄したものを透明導電性支持基板として使用した。
【００５９】
前記例示化合物Ｎｏ．１で示される化合物０．０５０ｇおよびポリビニルカルバゾール１．００ｇをテトラヒドロフラン７５ｍｌに溶解して溶工液を調整した。この溶工液を用いて、透明導電性支持基板上にスピンコート法（２０００ｒｐｍ）により厚さ１２０ｎｍの有機層膜（発光層３）を製膜した。
【００６０】
次に、アルミニウムとリチウム（リチウム濃度１原子％）からなる蒸着材料を用いて、先ほどの有機層の上に、真空蒸着法により厚さ１５０ｎｍの金属層膜（陰極４）を形成した。蒸着時の真空度は１．０×１０-4Ｐａ、成膜速度は１．０〜１．２ｎｍ／ｓｅｃの条件で成膜した。
【００６１】
この様にして得られた素子に、ＩＴＯ電極を正極、Ａｌ−Ｌｉ電極を負極にして、８Ｖの直流電圧を印加すると２．４ｍＡ／ｃｍ2の電流密度で電流が流れ、初期輝度１５０ｃｄ／ｍ2の赤色発光が観測された。
【００６２】
［実施例２］
図２に示す構造の素子を作成した。
【００６３】
実施例１と同様な透明導電性支持基板上に、α−ＮＰＤを真空蒸着法により７０ｎｍの膜厚で成膜し、ホール輸送層５を形成した。さらに、例示化合物Ｎｏ．１５を真空蒸着法により５０ｎｍの膜厚で成膜し、電子輸送層６を形成した。蒸着時の真空度は１．０×１０-4Ｐａ、成膜速度は０．２〜０．３ｎｍ／ｓｅｃの条件で成膜した。
【００６４】
次に、先ほどの有機層の上に、実施例１と同様にして、陰極４を形成した。
【００６５】
この様にして得られた素子に、ＩＴＯ電極を正極、Ａｌ−Ｌｉ電極を負極にして、８Ｖの直流電圧を印加すると５．１ｍＡ／ｃｍ2の電流密度で電流が流れ、初期輝度３３０ｃｄ／ｍ2の赤色発光が観測された。
【００６６】
［実施例３］
図３に示す構造の素子を作成した。
【００６７】
実施例１と同様な透明導電性支持基板上に、ＴＰＤを真空蒸着法により７０ｎｍの膜厚で成膜し、ホール輸送層５を形成した。発光層３としては、例示化合物Ｎｏ．１を真空蒸着法により４０ｎｍの膜厚で成膜し、電子輸送層６としてはアルミニウムトリスキノリノールを用い真空蒸着法により２５ｎｍの膜厚で成膜した。蒸着時の真空度は１．０×１０-4Ｐａ、成膜速度は０．２〜０．３ｎｍ／ｓｅｃの条件で成膜した。
【００６８】
次に、先ほどの有機層の上に、実施例１と同様にして、陰極４を形成した。
【００６９】
この様にして得られた素子に、ＩＴＯ電極を正極、Ａｌ−Ｌｉ電極を負極にして、８Ｖの直流電圧を印加すると５．４ｍＡ／ｃｍ2の電流密度で電流が流れ、初期輝度５７０ｃｄ／ｍ2の赤色発光が観測された。
【００７０】
また、この素子を窒素雰囲気下において、電流密度５．０ｍＡ／ｃｍ2に保ち、１０００時間電圧を印加したところ、初期輝度５３０ｃｄ／ｍ2から１０００時間後輝度４８０ｃｄ／ｍ2と輝度劣化は非常に少なかった。
【００７１】
［実施例４］
図２に示す構造の素子を作成した。
【００７２】
実施例１と同様な透明導電性支持基板上に、ＴＰＤを真空蒸着法により７０ｎｍの膜厚で成膜しホール輸送層５を形成した。さらに、例示化合物Ｎｏ．１およびアルミニウムトリスキノリノール（重量比１：５０）を真空蒸着法により２０ｎｍの膜厚で成膜し、電子輸送層６を形成した。蒸着時の真空度は１．０×１０-4Ｐａ、成膜速度は０．２〜０．３ｎｍ／ｓｅｃの条件で成膜した。
【００７３】
次に、先ほどの有機層の上に、実施例１と同様にして、陰極４を形成した。
【００７４】
この様にして得られた素子に、ＩＴＯ電極を正極、Ａｌ−Ｌｉ電極を負極にして、８Ｖの直流電圧を印加すると５．４ｍＡ／ｃｍ2の電流密度で電流が流れ、２６５００ｃｄ／ｍ2の輝度で赤色の発光が観測された。
【００７５】
さらに、窒素雰囲気下で電流密度を５．０ｍＡ／ｃｍ2に保ち１００時間電圧を印加したところ、初期輝度１２５００ｃｄ／ｍ2から１００時間後９６００ｃｄ／ｍ2と輝度劣化は小さかった。
【００７６】
［比較例１］
電子輸送層に用いられる化合物を、下記構造式の比較化合物（特開平１０−３０８２８１号公報）に変えた他は実施例４の素子と全く同様にして素子を作成した。
【００７７】
【化１０】
0003919583.tif 000010
【００７８】
この様にして得られた素子に、ＩＴＯ電極を正極、Ａｌ−Ｌｉ電極を負極にして、８Ｖの直流電圧を印加すると３．７ｍＡ／ｃｍ2の電流密度で電流が流れ、１５０００ｃｄ／ｍ2の赤色発光が観測された。
【００７９】
また、この素子を窒素雰囲気下において、電流密度５．０ｍＡ／ｃｍ2に保ち、１０００時間電圧を印加したところ、初期輝度６０ｃｄ／ｍ2から１０００時間後には発光は確認されなかった。
【００８０】
【発明の効果】
本発明の一般式［１］で示される化合物を用いた有機発光素子は、実施例および比較例から示される通り、低い印加電圧で高輝度な発光が得られ、耐久性にも優れている。
【００８１】
特に、本発明の一般式［１］で示される化合物を用いた有機層は、電子輸送層として有用であり、また、純赤色を発光する発光層としても有用である。
【００８２】
さらに、素子の作成も真空蒸着あるいはキャスティング法等を用いて作成可能であり、比較的安価で大面積の素子を容易に作成できる。
【図面の簡単な説明】
【図１】本発明における有機発光素子の一例を示す断面図である。
【図２】本発明における有機発光素子の他の例を示す断面図である。
【図３】本発明における有機発光素子の他の例を示す断面図である。
【符号の説明】
１  基板
２  陽極
３  発光層
４  陰極
５  ホール輸送層
６  電子輸送層
【図１】
0003919583.tif 000013
【図２】
0003919583.tif 000014
【図３】
0003919583.tif 000015